(57)【要約】【課題】バッテリーなど、酸性液が充填されたデバイスからの液漏れを素早く、かつ確実に検知することができる酸性液漏れセンサを提供する。【解決手段】共通の電極部材とこの電極部材から延びる複数の細電極部材とからなる第１のくし型電極と、共通の電極部材とこの電極部材から第１のくし型電極の前記細電極部材間に延びる複数の細電極部材とからなる第２のくし型電極と、前記第１のくし型電極の前記細電極部材と前記第２のくし型電極の前記細電極部材との間に存在する電気絶縁性物質とからなり、その絶縁性物質は酸性液に反応して電気絶縁性が低下するものである酸性液漏れセンサ。【選択図】　　　　図１
2004095254.tif 000002
【特許請求の範囲】
【請求項１】
共通の電極部材とこの電極部材から延びる複数の細電極部材とからなる第１のくし型電極と、
共通の電極部材とこの電極部材から第１のくし型電極の前記細電極部材間に延びる複数の細電極部材とからなる第２のくし型電極と、
前記第１のくし型電極の前記細電極部材と前記第２のくし型電極の前記細電極部材との間に存在する電気絶縁性物質と、
からなり、その絶縁性物質は酸性液に反応して電気絶縁性が低下するものであることを特徴とする酸性液漏れセンサ。
【請求項２】
請求項１において、
前記第１、第２のくし型電極は、可撓性の絶縁シートの同一面に形成され、前記電気絶縁性物質で一緒に覆われていることを特徴とする酸性液漏れセンサ。
【請求項３】
請求項１又は請求項２のいずれかにおいて、
前記第１、第２のくし型電極は、異種の金属材料から構成され、前記絶縁性物質が酸性液に反応してその絶縁性が低下するとき、前記第１、第２のくし型電極間に電圧が発生することを特徴とする酸性液漏れセンサ。
【請求項４】
請求項３において、
前記第１、第２のくし型電極間に発生した電圧を利用して、液漏れを示す警報信号を生じることを特徴とする酸性液漏れセンサ。
【請求項５】
請求項３又は請求項４のいずれかにおいて、
前記第１、第２のくし型電極のそれぞれの前記細電極部材は、亜鉛、銅、鉄、アルミニウム、錫、ニッケル、マグネシウムから選ばれた金属材料であることを特徴とする酸性液漏れセンサ。
【請求項６】
請求項３ないし請求項５のいずれかにおいて、
前記第１、第２のくし型電極は、カルシウム、カリウム、亜鉛、銅、鉄、アルミニウム、錫、ニッケル、マグネシウムから選ばれた金属材料の粉末をバインダーとなる樹脂に混練した印刷材料からなることを特徴とする酸性液漏れセンサ。
【請求項７】
請求項３ないし請求項５のいずれかにおいて、
前記第１、第２のくし型電極のそれぞれの前記細電極部材は、亜鉛、銅、鉄、アルミニウム、錫、ニッケル、マグネシウムから選ばれた同一の金属材料であり、いずれか一方の前記金属材料の上に、カルシウム、カリウム、亜鉛、銅、鉄、アルミニウム、錫、ニッケル、マグネシウムから選ばれた金属材料の粉末をバインダーとなる樹脂に混練した印刷材料を印刷してなることを特徴とする酸性液漏れセンサ。
【発明の詳細な説明】
【０００１】
【発明の属する技術分野】
本発明は、バッテリー液など酸性液の液漏れを検知する酸性液漏れセンサに関する。
【０００２】
【従来の技術】
従来より、鉛蓄電池などバッテリーが、各種装置の電源として用いられている。このバッテリーには、バッテリー液として希硫酸が充填されている。
図６は、バッテリーを使用した無停電電源装置の一例を示す図である。この無停電電源装置は、商用交流電源１に接続された整流回路２と、整流回路２の出力端に接続されたスイッチング回路３と、整流回路２の出力端に接続された直列の複数のバッテリー１０とを具備して概略構成されるものである。スイッチング回路３は、整流回路２の出力電圧または各バッテリー１０の電圧をスイッチングにより交流電圧に変換し、出力するものであり、この出力が駆動電力として負荷４に供給される。
【０００３】
商用交流電源１が正常な場合は、整流回路２の出力電圧がスイッチング回路３に入力されるとともに、整流回路２の出力電圧によって各バッテリー１０が充電される。商用交流電源１に停電が生じると、各バッテリー１０が放電し、その放電電圧がスイッチング回路３に入力される。この放電により、負荷４の運転が継続される。
【０００４】
【発明が解決しようとする課題】
各バッテリー１０は、ケース１１に収容されており、仮にバッテリー１０のいずれかが液漏れを起こしても、漏れたバッテリー液１２はケース外に流れ出ないようになっている。
しかしながら、ケース１１が金属製の場合、バッテリー１０内の極板とケース１１とが漏れたバッテリー液１２を介して導通し、図中の破線矢印で示すように、商用交流電源１、整流回路２、バッテリー１０およびケース１１を通した短絡回路が形成されてしまう。この短絡回路の形成時、バッテリー液１２による導通部分に大電流が流れてスパークが生じてしまう。
【０００５】
ケース１１が樹脂製であれば、少なくともバッテリー１０内の極板とケース１１との間のバッテリー液１２を介した導通については回避することができる。しかしながら、ケース１１が樹脂製であっても、複数のバッテリー１０が液漏れを起こした場合、これらバッテリー１０間で、漏れたバッテリー液１２を介して短絡が生じてしまい、バッテリー液１２による導通部分に大電流が流れてスパークが生じてしまう。
【０００６】
よって、本発明の目的は、バッテリーなど、酸性液が充填されたデバイスからの液漏れを素早くかつ確実に検知することができる酸性液漏れセンサを提供することにある。
【０００７】
【課題を解決するための手段】
本発明の酸性液漏れセンサは、共通の電極部材とこの電極部材から延びる複数の細電極部材とからなる第１のくし型電極と、共通の電極部材とこの電極部材から第１のくし型電極の前記細電極部材間に延びる複数の細電極部材とからなる第２のくし型電極と、前記第１のくし型電極の前記細電極部材と前記第２のくし型電極の前記細電極部材との間に存在する電気絶縁性物質とからなり、前記電気絶縁性物質が、酸性液に反応して電気絶縁性が低下するものであることを特徴とする。
【０００８】
前記電気絶縁性物質は、酸性液に溶解するもの、特に、塩基性の官能基を有する高分子化合物を含有するものであることが望ましい。
また、前記電気絶縁性物質は、体質顔料を１０重量％以上含有するものであることが望ましい。
また、体質顔料は、金属炭酸塩であることが望ましい。
また、本発明の酸性液漏れセンサは、第１の導電体と第２の導電体との間の電気的な導通によって作動する報知手段を具備することが望ましい。
また、本発明の電気絶縁性物質は、塩基性の官能基を有し、かつ酸性液に可溶な高分子化合物を含有するものであることを特徴とする。
【０００９】
【発明の実施の形態】
以下、本発明について図面を用いて詳細に説明する。
（形態例１）
図１は、本発明の酸性液漏れセンサであるバッテリー液漏れセンサの一例を示す上面図である。このバッテリー液漏れセンサ２０は、現在のところ最大で８０ｃｍ×６０ｃｍ程度のシート状のベース部材２１と、ベース部材２１の表面に、形成されたくし型形状の第１のくし型電極２２および第２のくし型電極２３と、ベース部材２１の表面を第１のくし型電極２２および第２のくし型電極２３ごと被覆し、第１のくし型電極２２と第２のくし型電極２３との間を電気的に絶縁もしくは高抵抗の状態にする被覆層２４と、第１のくし型電極２２の端子２５と、第２のくし型電極２３の端子２６と、第１のくし型電極２２の端子２５および第２のくし型電極２３の端子２６にリード線で接続される報知器３０（報知手段）とを有して概略構成されるものである。
【００１０】
報知器３０は、商用交流電源のような電源３１、ランプ３２及び保護抵抗３３から構成される。電源３１の電圧は、ランプ３２及び保護抵抗３３を介して第１のくし型電極２２と第２のくし型電極２３との間に常時印加されている。
ベース部材２１は、バッテリー液を遮断する材料で、かつ難燃性を有する材料をシート状に成形したものであり、その材料としては、例えば、難燃性ポリエステル、難燃性ポリイミドなどが用いられる。
なお、電源３１は商用交流電源として証明したが、直流電源でもよい。
【００１１】
第１のくし型電極２２と第２のくし型電極２３は、銅、アルミニウム、鉄などの金属などの導電性材料からなり、メッキあるいは印刷、又はこれらの組み合わせなどによってベース部材２１の表面に形成される。第１のくし型電極２２と第２のくし型電極２３は、図２に示すようなくし型の形状のものである。第１のくし型電極２２と第２のくし型電極２３は同一の形状であり、互いのくしの歯が組み合わされるように向き合って配置されている。したがって、以下では第１のくし型電極２２についてのみ述べる。
【００１２】
第１のくし型電極２２は、共通の電極部材２２ａとこの電極部材２２ａから一定間隔で延びる複数の細電極部材２２ｂとからなる。各細電極部材２２ｂは、共通の電極部材２２ａから同方向に一定間隔で延び、その間に第２のくし型電極２３の細電極部材２３ｂが逆方向から入り込む。隣接する細電極部材２２ｂと細電極部材２３ｂとの間のそれぞれの間隔はほぼ等しい。第１のくし型電極２２の共通の電極部材２２ａと第２のくし型電極２３の共通の電極部材２３ａとはほぼ平行になるよう形成される。
共通の電極部材２２ａの幅Ｗ１、細電極部材２２ｂの幅Ｗ１、及び隣接する細電極部材２２ｂと細電極部材２３ｂとの間隔Ｗ２、及び共通の電極部材２２ａと細電極部材２３ｂとの間隔Ｗ２は、０．５ｍｍ以上で、８ｍｍ以下、好ましくは１．５ｍｍ以上で、５ｍｍ以下であることが好ましい。これらの幅Ｗ１、Ｗ２は狭い方が僅かな液漏れでも検出できるので好ましいが、しかし０．５ｍｍを下回る場合には、印刷、あるいはエッチングなどの方法によるくし型電極の作成時、あるいは作成後の取扱時に第１のくし型電極２２と第２のくし型電極２３とが短絡する危険性がある。そして、０．５ｍｍ以上の幅で、通常の厚み、例えば数十μｍ以上の厚みであれば、くし型電極２２、２３の抵抗値は実用上問題ない。
【００１３】
本発明のような液漏れセンサにあっては、電極間隔が狭過ぎると、それらの間には電気的に絶縁もしくは高抵抗の状態にする被覆層２４が存在するので、無視できないキャパシタンスをもつようになる。このようにキャパシタンスが大きくなると、液漏れを誤検出することがあり、くし型電極の厚みにもよるが、通常の厚み、例えば１０μｍから５０μｍ程度では、隣接する細電極部材２２ｂと細電極部材２３ｂとの間隔Ｗ２、及び共通の電極部材２２ａと細電極部材２３ｂとの間隔Ｗ２が１．５ｍｍ以上あれば実用上問題が無い。つまり、間隔Ｗ２が１．５ｍｍ以上であれば、くし型電極２２と２３間に形成されるキャパシタンスは実用上で問題ない大きさとなる。
また、酸性液の液漏れ検出精度と速度の面からは、前記幅Ｗ１と間隔Ｗ２が８ｍｍ以下、好ましくは５ｍｍ以下である。特に、前記幅Ｗ１、Ｗ２が８ｍｍを越えると、経験上から最小程度の液漏れが検出できない場合が稀に生じるので好ましくない。
【００１４】
被覆層２４は、バッテリー液（酸性液）に反応して電気絶縁性が低下する電気絶縁性物質からなるものであり、後で詳述する電気絶縁性物質を、ベース部材２１、第１のくし型電極２２と第２のくし型電極２３の表面に塗装し、乾燥させることによって形成される塗膜、もしくは電気絶縁性物質を成形した被覆シートをベース部材２１、第１のくし型電極２２および第２のくし型電極２３の表面に貼り付けることによって形成されるものである。
この被覆層２４は、通常の状態では第１のくし型電極２２および第２のくし型電極２３を被覆、保護し、バッテリーからバッテリー液１２が漏れた場合には、バッテリー液１２に反応して第１のくし型電極２２と第２のくし型電極２３とをバッテリー液１２を介して電気的に導通状態にするものである。
【００１５】
ここで、バッテリー液と電気絶縁性物質との反応には、中和反応、分解反応などがある。バッテリー液１２によって第１のくし型電極２２と第２のくし型電極２３とを確実に導通させるためには、電気絶縁性物質としては、バッテリー液と反応することにより溶解するものが好ましい。
バッテリー液と反応して溶解する電気絶縁性物質としては、塩基性の官能基を有する高分子化合物を含有するものが好適である。これは、塩基性の官能基がバッテリー液などの酸性液によって中和作用を受けることによって、電気絶縁性物質が水に可溶な状態となりやすく、酸性液などに対する耐久性が極めて弱くなるからである。
【００１６】
塩基性の官能基としては、アミノ基に代表される塩基性の官能基が好ましい。また、高分子化合物としては、ポリエステル樹脂、アクリル樹脂、ウレタン樹脂など、一般的な高分子化合物が挙げられる。中でも、酸性液（バッテリー液）への溶解性に加えて、塗膜（被覆層２６）の基材に対する付着性、塗膜硬度など調整のしやすさなどを考慮した場合、塩基性の官能基を有するモノマー成分と、必要に応じてこれと共重合可能なモノマー成分とをラジカル重合させて得られる高分子化合物が好ましい。また、ラジカル重合においては、塩基性の度合いの調整などに重合反応が大きな影響を受けないことも、ラジカル重合によって得られる高分子化合物が、塩基性の官能基を有する高分子化合物として好適である理由のひとつである。
【００１７】
塩基性の官能基を有するモノマー成分としては、アクリルアミド、Ｎ−メチロールアクリルアミド、Ｎ−メチロールメタクリルアミド、Ｎ−メチロールアクリルアミドブチルエーテル、Ｎ，Ｎ−ジメチルアミノプロピルアクリルアミド、ジメチルアミノエチルメタクリレート、ジメチルアミノエチルアクリレート、ジエチルアミノエチルメタクリレート、ジエチルアミノエチルアクリレートなどを例示することができる。
【００１８】
共重合可能なモノマー成分としては、アクリル酸またはメタクリル酸のエステル、例えば、アクリル酸メチル、アクリル酸エチル、アクリル酸プロピル、アクリル酸イソプロピル、アクリル酸ブチル、アクリル酸ヘキシル、アクリル酸オクチル、アクリル酸ラウリル、メタクリル酸メチル、メタクリル酸エチル、メタクリル酸プロピル、メタクリル酸イソプロピル、メタクリル酸ブチル、メタクリル酸ヘキシル、メタクリル酸オクチル、メタクリル酸ラウリル等のアクリル酸またはメタクリル酸の炭素数１〜１８のアルキルエステル；アクリル酸メトキシブチル、メタクリル酸メトキシブチル、アクリル酸メトキシエチル、メタクリル酸メトキシエチル、アクリル酸エトキシブチル、メタクリル酸エトキシブチル等のアクリル酸またはメタクリル酸の炭素数２〜１８のアルコキシアルキルエステル；アリルアクリレート、アリルメタクリレート等のアクリル酸またはメタクリル酸の炭素数２〜８のアルケニルエステル；ヒドロキシエチルアクリレート、ヒドロキシエチルメタクリレート、ヒドロキシブチルアクリレート、ヒドロキシブチルメタクリレート、ヒドロキシプロピルアクリレート、ヒドロキシプロピルメタクリレート等のアクリル酸またはメタクリル酸の炭素数２〜８のヒドロキシアルキルエステル；アリルオキシエチルアクリレート、アリルオキシエチルメタクリレート等のアクリル酸またはメタクリル酸の炭素数３〜１８のアルケニルオキシアルキルエステル；スチレン、α−メチルスチレン、ビニルトルエン、ｐ−クロルスチレン等のビニル芳香族化合物；ブタジエン、イソプレン、クロロプレン等のポリオレフィン系化合物；その他、カプロラクトン変性アクリル酸エステル化合物、カプロラクトン変性メタクリル酸エステル、アクリロニトリル、メタクリロニトリル、メチルイソプロペニルケトン、酢酸ビニル、ビニルプロピオネート、ビニルピバレート、アクリル酸、メタクリル酸、イタコン酸、クロトン酸、アリルアルコール、マレイン酸などを例示することができる。
【００１９】
塩基性の官能基を有するモノマー成分は、高分子化合物を構成するすべてのラジカル重合性モノマーのうち、１０重量％以上であることが好ましく、より好ましくは２０重量％〜８０重量％であり、さらに好ましくは４０〜７０重量％である。塩基性の官能基を有するモノマー成分の塩基性の度合いによっても異なるが、塩基性の官能基を有するモノマー成分が１０重量％未満では、塗膜（被覆層２４）が酸性液（バッテリー液）に溶解しにくい、もしくは溶解しないおそれがある。また、塗膜の基材への付着性や塗膜硬度などの物性を調整するためには、塩基性の官能基を有するモノマー成分のみで高分子化合物を構成することは好ましくない。
【００２０】
塩基性の官能基を有する高分子化合物としては、架橋反応を併用するような構成のものも可能であるが、バッテリー液への溶解性を考慮した場合、ラッカータイプのような一液組成とすることが好ましい。この場合、塩基性の官能基を有する高分子化合物のガラス転移温度（Ｔｇ）は、常温以上の設定することが好ましい。この理由は、電気絶縁性物質からなる被覆層２４が、夏場などの高温時に軟化し、べとつくなどの不具合が生じるからである。
【００２１】
Ｔｇは、高分子化合物の分子量や合成条件によって変動するため正確に確定できる値ではないが、本発明においては下記（式１）によって計算するものとする。
Ｔｇ＝Ｗ１×Ｔｇ１＋Ｗ２×Ｔｇ２・・・＋ＷｎＴｇｎ　（式１）
ｎ種類のモノマーからなる共重合体においては、各モノマーからなるホモポリマーの公知のガラス転移温度の値をそれぞれＴｇ１、Ｔｇ２・・・Ｔｇｎとし、共重合体におけるそれぞれのモノマーの重量分率をＷ１、Ｗ２・・・Ｗｎとする。
この式を用いて求められる、塩基性の官能基を有する高分子化合物のＴｇは、４０℃以上であることが好ましく、さらに好ましくは６０℃以上である。
【００２２】
また、塩基性の官能基を有する高分子化合物としては、有機溶剤中におけるラジカル重合によって得られる高分子化合物がさらに好ましい。塩基性の官能基を有する高分子化合物が、有機溶剤中におけるラジカル重合以外で得られたもの、例えば、水性エマルションの状態のものでは、形成された塗膜（被覆層２４）の酸性液（バッテリー液）への溶解性が小さい、もしくは溶解しないために好ましくない。
【００２３】
このような高分子化合物は、通常のアクリル樹脂、ビニル樹脂等のラジカル重合によって得られるものと同様の方法、条件で得ることができる。具体的には、各モノマー成分を有機溶剤に溶解し、ラジカル重合開始剤の存在下に窒素雰囲気下で６０〜１８０℃程度の温度で撹拌しながら加熱する方法を例示することができる。反応時間は、通常１〜１０時間程度とすればよい。
【００２４】
有機溶剤としては、エーテル系溶媒、アルコール系溶剤、エステル系溶媒、炭化水素系溶媒を使用できる。
ラジカル重合開始剤としては、通常用いられているものを用いることができ、その一例としては、過酸化ベンゾイル、ｔ−ブチルパーオキシ−２−エチルヘキサノエート等の過酸化物、アゾビスイソブチロニトリル、アゾビスジメチルバレロニトリル等のアゾ化合物等を示すことができる。
【００２５】
電気絶縁性物質は、１種類以上の体質顔料を含むことが好ましい。この理由は、体質顔料を使用することで塗膜（被覆層２４）の酸性液（バッテリー液）に対する耐久性が低下し、被覆層２４の溶解に有利に作用するからである。この体質顔料としては、結晶性シリカ、溶融シリカ、タルク、クレー、硫酸バリウム、炭酸カルシウム、マイカ、アルミニウム化合物、マグネシウム化合物、ベントナイト、珪藻土、亜鉛化合物、バリウム化合物などを例示することができる。中でも、バッテリー液と反応した際に、被覆層２４に無数の微細孔を形成してバッテリー液と被覆層２４との接触面積を増やして被覆層２４の溶解を促進すると同時に、気泡（二酸化炭素）を発生して被覆層２４を第１のくし型電極２２および第２のくし型電極２３から引き剥がすように作用することから、炭酸カルシウム、炭酸マグネシウムなどの金属炭酸塩が好ましく、炭酸カルシウムがより一層好ましい。
【００２６】
これら体質顔料は１種類もしくは数種類を併用することができる。電気絶縁性物質の組成中での体質顔料の割合は、粒子の形状や大きさによっても異なるが塗料固形分として１０重量％以上含むことが好ましい。より好ましくは３０重量％以上である。この理由としては、１０重量％以下の体質顔料を使用した場合では先に述べたような酸性液に対する耐久性の低下による被覆層２４の溶解作用が少ないからである。また、体質顔料としては、なるべく細かい粒子径のものが好ましい。具体的には平均粒子径として０．１〜１０マイクロメートル程度であることが好ましい。
【００２７】
また、電気絶縁性物質に、水酸化アルミニウム、三酸化アンチモン、水酸化マグネシウムなどに示されるような無機系やハロゲン化合物、リン酸化合物などの有機系の難燃剤を添加し、被覆層２４に難燃性を付与することが好ましい。
また、電気絶縁性物質には、必要に応じて、公知の塗面調整剤、流動性調整剤、紫外線吸収剤、光安定剤、硬化触媒、着色顔料、マイカ粉顔料、染料、有機溶剤等を加えることができる。ただし、バッテリーの容器としてＡＢＳ樹脂を使用している場合は、ＡＢＳ樹脂を侵してしまう理由から、電気絶縁性物質は、可塑剤、防錆剤、界面活性剤、グリス・オイル類（鉱物オイル、シリコンオイル等）、レベリング剤、顔料分散剤、消泡剤、反応触媒、液状の染料、液状の紫外線吸収剤、液状の光安定剤、沸点１２０℃以上の有機溶剤を含まないことが好ましい。
【００２８】
被覆層２４は、電気絶縁性物質を、トルエン、キシレン等の炭化水素系溶剤、メチルエチルケトン、メチルイソブチルケトン等のケトン系溶剤、酢酸エチル、酢酸ブチル等のエステル系溶剤、ジオキサン、エチレングリコールジエチルエーテル等のエーテル系溶剤等の単独もしくは混合溶剤によって希釈して電気絶縁塗料とし、これをベース部材２１、第１のくし型電極２２および第２のくし型電極２３の表面にスプレー塗装、ロール塗装、ハケ塗り等の塗装方法によって塗装することによって形成することができる。なお、バッテリーの容器としてＡＢＳ樹脂を使用している場合は、ＡＢＳ樹脂を侵してしまう理由から、電気絶縁塗料は、沸点１２０℃以上の有機溶剤を含まないことが好ましい。
【００２９】
次に、図１のバッテリー液漏れセンサ２０の動作について説明する。
バッテリーの上面、亀裂などから液漏れが生じると、漏れたバッテリー液１２が、バッテリーが収容されたケースの内底面や、バッテリーの外周面に配置されたバッテリー液漏れセンサ２０に垂れ落ちる。
垂れ落ちたバッテリー液１２は、バッテリー液漏れセンサ２０の被覆層２４と反応してこれを溶解し、第１のくし型電極２２および第２のくし型電極２３の表面に到達する。このとき、第１のくし型電極２２と第２のくし型電極２３とが、バッテリー液１２を介して電気的に導通する。
この導通によって、報知器３０のランプ３２に電流が流れ、ランプ３２が点灯する。この点灯によって、バッテリーの液漏れの発生が保守員に報知される。
【００３０】
以上のようなバッテリー液漏れセンサ２０にあっては、第１のくし型電極２２および第２のくし型電極２３が、バッテリー液に反応して電気絶縁性が低下する電気絶縁性物質からなる被覆層２４によって被覆されているので、通常の状態では第１のくし型電極２２および第２のくし型電極２３は被覆層２４によって保護され、バッテリーからバッテリー液１２が漏れた場合には、被覆層２４がバッテリー液１２に反応することによって第１のくし型電極２２と第２のくし型電極２３とがバッテリー液１２を介して電気的に導通する。これによって、バッテリーからの液漏れを素早く検知することができる。
なお、電源３１は商用交流電源として証明したが、直流電源でもよい。
【００３１】
（形態例２）
図３は、本発明の酸性液漏れセンサであるバッテリー液漏れセンサの他の例を示す側面図であり、先ず、概略を説明する。このバッテリー液漏れセンサ４０は、前記実施例のベース部材２１と同様なシート状のベース部材４１の表面に、第１のくし型電極４２、第２のくし型電極４３、第３のくし型電極４４が形成されており、これらくし型電極４２〜４４は電気的に絶縁もしくは高抵抗の被覆層４５で連続して被覆されている。分かり易いように、くし型電極４２〜４４を実線で示し、被覆層４５を一点鎖線で示した。第１のくし型電極４２と第２のくし型電極４３とは一端で接続されており、端子Ｔ１、Ｔ２が設けられている。また、第３のくし型電極４４にも端子Ｔ３、Ｔ４が備えられている。端子Ｔ１とＴ３に報知器５０の電源５１がリード線により接続され、端子Ｔ２とＴ４に報知器５０の発光ダイオード５２が保護抵抗５３を介してリード線により接続される。端子Ｔ１、Ｔ２は商用交流電源のコンセントに差し込まれる差し込みプラグが便利である。端子Ｔ３、Ｔ４にはハトメを用いると便利である。
なお、電源５１は商用交流電源として証明したが、直流電源でもよい。
【００３２】
第１のくし型電極４２、第２のくし型電極４３、第３のくし型電極４４は、銅、アルミニウム、鉄等の金属などの導電性材料からなり、メッキとエッチング、あるいはスクリーン印刷などにより形成される。
第１のくし型電極４２と第２のくし型電極４３は、前記実施例のくし型電極と同様な形状のものであり、第３のくし型電極４４は共通の電極部材４４ａとこれから反対方向に一定間隔で延びる細電極部材４４ｂとからなる。第３のくし型電極４４が中央に配置され、両側に配置された第１のくし型電極４２と第２のくし型電極４３の細電極部材が第３のくし型電極４４の細電極部材４４ｂ間に入り込んでいる。これらの間隔や幅については、前記実施例と同じである。
【００３３】
電気絶縁性物質としては、形態例１のものと同様に、バッテリー液と反応することにより溶解するものが好ましく、塩基性の官能基を有する高分子化合物を含有するものが好適である。酸性液（バッテリー液）への溶解性に加えて、くし型電極に対する接着強度なども考慮した場合、塩基性の官能基を有するモノマー成分と、必要に応じてこれと共重合可能なモノマー成分とをラジカル重合させて得られる高分子化合物が好ましい。塩基性の官能基を有するモノマー成分、および共重合可能なモノマー成分としては、上述のものと同じものを用いることができる。
【００３４】
塩基性の官能基を有するモノマー成分は、高分子化合物を構成するすべてのラジカル重合性モノマーのうち、１０重量％以上であることが好ましく、より好ましくは２０重量％〜８０重量％であり、さらに好ましくは４０〜７０重量％である。塩基性の官能基を有するモノマー成分の塩基性の度合いによっても異なるが、塩基性の官能基を有するモノマー成分が１０重量％未満では、接着層４３が酸性液（バッテリー液）に溶解しにくい、もしくは溶解しないおそれがある。また、接着層４３の導電体層への接着強度などの物性を調整するためには、塩基性の官能基を有するモノマー成分のみで高分子化合物を構成することは好ましくない。
【００３５】
このような高分子化合物は、形態例１と同様の方法、条件で得ることができる。具体的には、各モノマー成分を有機溶剤に溶解し、ラジカル重合開始剤の存在下に窒素雰囲気下で６０〜１８０℃程度の温度で撹拌しながら加熱する方法を例示することができる。
【００３６】
電気絶縁性物質は、１種類以上の体質顔料を含むことが好ましい。この理由は、体質顔料を使用することで被覆層４４の酸性液（バッテリー液）に対する耐久性が低下し、被覆層４４の溶解に有利に作用するからである。この体質顔料としては、上述のものと同じものを用いることができる。
【００３７】
これら体質顔料は１種類もしくは数種類を併用することができる。電気絶縁性物質の組成中での体質顔料の割合は、粒子の形状や大きさによっても異なるが塗料固形分として１０重量％以上含むことが好ましい。より好ましくは３０重量％以上である。この理由としては、１０重量％以下の体質顔料を使用した場合では先に述べたような酸性液に対する耐久性の低下による接着層４３の溶解作用が少ないからである。また、体質顔料の粒子の大きさとしては、なるべく細かい粒子径のものが好ましい。具体的には平均粒子径として０．１〜１０μｍ程度であることが好ましい。
【００３８】
また、電気絶縁性物質に、水酸化アルミニウム、三酸化アンチモン、水酸化マグネシウムなどに示されるような無機系やハロゲン化合物、リン酸化合物などの有機系の難燃剤を添加し、被覆層４４に難燃性を付与することが好ましい。
また、電気絶縁性物質には、必要に応じて、公知の塗面調整剤、流動性調整剤、紫外線吸収剤、光安定剤、硬化触媒、着色顔料、マイカ粉顔料、染料、有機溶剤等を加えることができる。ただし、バッテリーの容器としてＡＢＳ樹脂を使用している場合は、ＡＢＳ樹脂を侵してしまう理由から、電気絶縁性物質は、可塑剤、防錆剤、界面活性剤、グリス・オイル類（鉱物オイル、シリコンオイル等）、レベリング剤、顔料分散剤、消泡剤、反応触媒、液状の染料、液状の紫外線吸収剤、液状の光安定剤、沸点１２０℃以上の有機溶剤を含まないことが好ましい。
【００３９】
被覆層４４は、電気絶縁性物質を、上述の溶剤によって希釈して電気絶縁塗料とし、これを第１のくし型電極４２、第２のくし型電極４３、第３のくし型電極４４の形成されたベース部材４１のほぼ全面にスプレー塗装、ロール塗装、ハケ塗り等の塗装方法によって塗装することによって形成することができる。なお、バッテリーの容器としてＡＢＳ樹脂を使用している場合は、ＡＢＳ樹脂を侵してしまう理由から、電気絶縁性物質は、沸点１２０℃以上の有機溶剤を含まないことが好ましい。
【００４０】
次に、図３のバッテリー液漏れセンサ４０の動作について説明する。
バッテリーの上面、亀裂などから液漏れが生じると、漏れたバッテリー液１２が、バッテリーが収容されたケースの内底面や、バッテリーの外周面に配置されたバッテリー液漏れセンサ４０に垂れ落ちる。
垂れ落ちたバッテリー液１２は、バッテリー液漏れセンサ４０の被覆層４４と反応してこれを溶解し、第１のくし型電極４２又は第２のくし型電極４３と第３のくし型電極４４第１の導電体層４１を電気的に導通状態にする。
この導通によって、報知器５０の発光ダイオード５２に電流が流れ、発光ダイオード５２が発光する。この発光によって、バッテリーの液漏れの発生が保守員に報知される。
この実施例は、液漏れ検出面積が比較的大きな場合に適する。
【００４１】
（形態例３）
次に、図４によりバッテリーにほぼ１周程度巻き付けるのに適した幅が小さい酸性液漏れセンサの一実施例について説明する。
曲げやすいシート状のベース部材６１の表面に形成された第１のくし型電極６２及び第２のくし型電極６３は、一端側が短絡され、他端側が開き、互いに開いた側から入り組むように長さ方向に延びる電極部材６２ａと６２ｂ、６３ａと６３ｂをそれぞれが備える。第１のくし型電極６２及び第２のくし型電極６３は一端側に端子Ｔ１、Ｔ２を有し、端子Ｔ１、Ｔ２には前記実施例と同様に報知器７０が接続される。端子Ｔ１は図４では開いた側に示したが、不図示のバッテリーにほぼ１周程度巻き付けることを前提にしているので、実際には巻き付けたとき、図示の端子Ｔ１に相当する位置にくる記号Ｘで示された位置に形成される。なお、図４では被覆層につては省略しているが、前述と同様な被覆層でベース部材６１、第１のくし型電極６２及び第２のくし型電極６３を覆っている。また、不図示の被覆層側を不図示のバッテリ−のケースに直接巻き付け、ベース部材６１側を表側にすれば、ケースを伝わり落ちる酸性液をより素早く、確実に検知することが可能となる。
【００４２】
この実施例の第１のくし型電極６２及び第２のくし型電極６３においては、電極部材６２ａと６２ｂ、６３ａと６３ｂが長さ方向に延び、前記実施例の細電極部材が存在しないので、この酸性液漏れセンサを不図示のバッテリーに巻き付け易く、しかも密着させ易い。なお、電極部材６２ａと６２ｂ、６３ａと６３ｂの幅、それらの間の間隔については前記実施例と同じである。以上のようなバッテリー液漏れセンサ６０にあっても、第１のくし型電極６２及び第２のくし型電極６３が、バッテリー液に反応して電気絶縁性が低下する電気絶縁性物質で覆っているので、通常の状態では不図示のバッテリ−のケースから漏れた酸性液がケースを伝わって被覆層を流れ、これを溶解すると、第１のくし型電極６２及び第２のくし型電極６３はバッテリー液１２に反応することによって、第１のくし型電極６２及び第２のくし型電極６３がバッテリー液１２を介して電気的に導通する。これによって、バッテリーからの液漏れを素早く、かつ確実に検知することができる。
【００４３】
（形態例４）
図５は、本発明の酸性液漏れセンサであるバッテリー液漏れセンサ８０の他の一例を説明するための図であり、図１の実施例と異なる点は、第１のくし型電極８２の金属とはイオン化傾向の異なる金属で第２のくし型電極８３を構成した点、及び報知器にある。他はすべて図１に示した実施例と同じであるので、同じである点については説明を省略する。
第１のくし型電極８２は亜鉛、銅、アルミニウム、鉄、錫、ニッケル、マグネシウムから選ばれた金属材料からなるくし型形状のものあり、第２のくし型電極８３は前記金属材料のうち、第１のくし型電極８２に使用される金属材料とイオン化傾向の異なる金属材料からなる。これらはメッキとエッチングなどの方法により形成される。
【００４４】
報知器９０は、電池のような直流電源９１、発光ダイオード９２、保護抵抗９３の他に、第１のくし型電極８２と第２のくし型電極８３との間に発生する起電圧を増幅する電圧増幅器９４と、この電圧増幅器９４の出力信号でオンオフするトラジスタのような半導体スイッチ９５などから概略構成されるものである。
通常の状態、つまりバッテリ−の液漏れが無く、被覆層８４の電気絶縁性が低下していない状態では、第１のくし型電極８２と第２のくし型電極８３との間の電圧はゼロである。
【００４５】
次に、図５のバッテリー液漏れセンサ８０の動作について説明する。
バッテリーの上面、亀裂などから液漏れが生じると、図６に示した漏れたバッテリー液１２が、バッテリーが収容されたケースの内底面や、バッテリーの外周面に配置されたバッテリー液漏れセンサ８０に垂れ落ちる。
垂れ落ちたバッテリー液１２は、バッテリー液漏れセンサ８０の被覆層８４と反応してこれを溶解し、第１のくし型電極８２と第２のくし型電極８３の表面に到達する。このとき、第１のくし型電極８２と第２のくし型電極８３とが、バッテリー液１２を介して電気的に導通し、第１のくし型電極８２と第２のくし型電極８３のイオン化傾向の違いにより起電力が発生する。このとき生ずる起電圧は０．５−０．８Ｖ　程度であり、この起電圧は報知器９０の電圧増幅器９４で増幅され、半導体スイッチ９５をオンさせ、直流電源９１は保護用抵抗９３、半導体スイッチ９５および発光ダイオード９２を通して電流を流す。これにより、発光ダイオード９２が発光し、この発光によって、バッテリーの液漏れの発生が保守員に報知される。
【００４６】
この実施例のようなバッテリー液漏れセンサ８０にあっては、第１のくし型電極８２と第２のくし型電極８３が、バッテリー液に反応して電気絶縁性が低下する電気絶縁性物質からなる被覆層８４によって被覆されているので、通常の状態では第１のくし型電極８２と第２のくし型電極８３は被覆層２４によって保護されており、第１のくし型電極８２と第２のくし型電極８３との間には起電力は発生しない。バッテリーからバッテリー液１２が漏れた場合には、被覆層８４がバッテリー液１２に反応することによって、第１のくし型電極８２と第２のくし型電極８３とがバッテリー液１２を介して電気的に導通し、第１のくし型電極８２と第２のくし型電極８３間にイオン化傾向の差から起電力が生ずる。これによって、バッテリーからの液漏れを素早く、かつ確実に検知することができる。
【００４７】
第１のくし型電極８２と第２のくし型電極８３は印刷によっても形成することができる。この場合には、カルシウム、カリウム、亜鉛、銅、鉄、アルミニウム、錫、ニッケル、マグネシウムから選ばれた金属材料の粉末をバインダとなる樹脂に混練して、あらかじめペースト状の印刷材料を作っておき、これを用いてスクリーン印刷などの方法によって、べース部材８１上に第１のくし型電極８２と第２のくし型電極８３を形成することができる。
また、亜鉛、銅、鉄、アルミニウム、錫、ニッケル、マグネシウムから選ばれた同一の金属材料をメッキとエッチングなどの方法によって、べース部材８１上に第１のくし型電極８２と第２のくし型電極８３を形成し、そのいずれか一方の前記金属材料の上に、前述の印刷材料、つまり、カルシウム、カリウム、亜鉛、銅、鉄、アルミニウム、錫、ニッケル、マグネシウムから選ばれ、かつ前記金属材料とは異なる金属材料の粉末をバインダーとなる樹脂に混練した印刷材料を印刷する。
【００４８】
なお、本発明の酸性液漏れセンサは、これら形態例のものに限定はされない。例えば、バッテリーの液漏れを検知するセンサ以外に、酸性液が充填されたデバイスからの液漏れを検知するセンサとして応用することができる。
また、本発明の酸性液漏れセンサにおける報知手段は、図示例の報知器に限定はされず、第１のくし型電極６２及び第２のくし型電極６３とがバッテリー液１２を介して電気的に導通した際に、外部に液漏れを報知することができるものであれば、発光ダイオードやランプの代わりにブザー、サイレン等を組み込んだ報知器や無線報知器など、どのようなものであっても構わない。
【００４９】
【実施例】
以下、本発明に用いられる電気絶縁性物質などの実施例を示して詳しく説明する。
［実施例１］
（塩基性の官能基を有する高分子化合物の合成）
窒素導入管、温度計、冷却管、撹拌装置を備えた２リットルの丸底４つ口フラスコにイソプロピルアルコール１１２０ｇ、スチレン９６ｇ、メタクリル酸ｎ−ブチル１４４ｇ、メタクリル酸ジメチルアミノエチル２４０ｇを仕込み、８０℃に加熱した。その後３０分ごとにＡＢＮ−Ｅ（日本ヒドラジン工業（株）製アゾ化合物）１ｇを合計５回加え、その後４時間に渡ってフラスコ内の温度を８０℃に保った後常温まで冷却して反応を終了して、高分子化合物を得た。
【００５０】
（電気絶縁性物質の調製）
得られた高分子化合物の溶液９９重量部に、ＭＡ−１００（三菱化学（株）製カーボンブラック）１重量部をペイントシェーカーを用いて分散し、塗料としての黒色の電気絶縁性物質を得た。得られた高分子化合物のガラス転移温度は３７℃であり、高分子化合物を構成するモノマー成分の５０重量％は塩基性の官能基を有するモノマーであった。
【００５１】
［実施例２］
（塩基性の官能基を有する高分子化合物の合成）
窒素導入管、温度計、冷却管、撹拌装置を備えた２リットルの丸底４つ口フラスコにイソプロピルアルコール１１２０ｇ、スチレン２４０ｇ、メタクリル酸ジメチルアミノエチル２４０ｇを仕込み、８０℃に加熱した。その後３０分ごとにＡＢＮ−Ｅ（日本ヒドラジン工業（株）製アゾ化合物）１ｇを合計５回加え、その後４時間に渡ってフラスコ内の温度を８０℃に保った後常温まで冷却して反応を終了して、高分子化合物を得た。
【００５２】
（電気絶縁性物質の調製）
実施例１と同様にして黒色の電気絶縁塗料としての電気絶縁性物質を得た。
得られた高分子化合物のガラス転移温度は６３℃であり、高分子化合物を構成するモノマー成分の５０重量％は塩基性の官能基を有するモノマーであった。
【００５３】
［実施例３］
（塩基性の官能基を有する高分子化合物の合成）
窒素導入管、温度計、冷却管、撹拌装置を備えた２リットルの丸底４つ口フラスコにイソプロピルアルコール１１２０ｇ、アクリル酸ブチル２４０ｇ、メタクリル酸ジメチルアミノエチル２４０ｇを仕込み、８０℃に加熱した。その後３０分ごとにＡＢＮ−Ｅ（日本ヒドラジン工業（株）製アゾ化合物）１ｇを合計５回加え、その後４時間に渡ってフラスコ内の温度を８０℃に保った後常温まで冷却して反応を終了して、高分子化合物を得た。
【００５４】
（電気絶縁性物質の調製）
実施例１と同様にして黒色の電気絶縁塗料としての電気絶縁性物質を得た。
得られた高分子化合物のガラス転移温度は−１７℃であり、高分子化合物を構成するモノマー成分の５０重量％は塩基性の官能基を有するモノマーであった。
【００５５】
［実施例４］
（塩基性の官能基を有する高分子化合物の合成）
窒素導入管、温度計、冷却管、撹拌装置を備えた２リットルの丸底４つ口フラスコにイソプロピルアルコール１１２０ｇ、スチレン１４４ｇ、メタクリル酸ジメチルアミノエチル３３６ｇを仕込み、８０℃に加熱した。その後３０分ごとにＡＢＮ−Ｅ（日本ヒドラジン工業（株）製アゾ化合物）１ｇを合計５回加え、その後４時間に渡ってフラスコ内の温度を８０℃に保った後常温まで冷却して反応を終了して、高分子化合物を得た。
【００５６】
（電気絶縁性物質の調製）
実施例１と同様にして黒色の電気絶縁塗料としての電気絶縁性物質を得た。
得られた高分子化合物のガラス転移温度は４６℃であり、高分子化合物を構成するモノマー成分の７０重量％は塩基性の官能基を有するモノマーであった。
【００５７】
［実施例５］
（電気絶縁性物質の調製）
実施例２で得た塩基性の官能基を有する高分子化合物の溶液７５重量部に、ＭＡ−１００（三菱化学（株）製カーボンブラック）２重量部およびＮＳ＃６００（日東粉化工業（株）製炭酸カルシウム粉末、平均粒子径１．４８マイクロメートル）２２重量部をペイントシェーカーを用いて分散し、黒色の電気絶縁塗料としての電気絶縁性物質を得た。得られた高分子化合物のガラス転移温度は６３℃であり、高分子化合物を構成するモノマー成分の５０重量％は塩基性の官能基を有するモノマーであった。また、体質顔料として炭酸カルシウムを電気絶縁性物質中に５０重量％含有していた。
【００５８】
［実施例６］
（電気絶縁性物質の調製）
実施例２で得た塩基性の官能基を有する高分子化合物９７重量部に、ＭＡ−１００（三菱化学（株）製カーボンブラック）１重量部およびＮＳ＃６００（日東粉化工業（株）製炭酸カルシウム粉末、平均粒子径１．４８マイクロメートル）３重量部をペイントシェーカーを用いて分散し、黒色の電気絶縁塗料としての電気絶縁性物質を得た。得られた高分子化合物のガラス転移温度は６３℃であり、高分子化合物を構成するモノマー成分の５０重量％は塩基性の官能基を有するモノマーであった。また、体質顔料として炭酸カルシウムを電気絶縁性物質中に７重量％含有していた。
【００５９】
［実施例７］
（電気絶縁性物質の調製）
実施例２で得た塩基性の官能基を有する高分子化合物の溶液６５重量部に、ＭＡ−１００（三菱化学（株）製カーボンブラック）２重量部およびＮＳ＃６００（日東粉化工業（株）製炭酸カルシウム粉末、平均粒子径１．４８マイクロメートル）３３重量部をペイントシェーカーを用いて分散し、黒色の電気絶縁塗料としての電気絶縁性物質を得た。得られた高分子化合物のガラス転移温度は６３℃であり、高分子化合物を構成するモノマー成分の５０重量％は塩基性の官能基を有するモノマーであった。また、体質顔料として炭酸カルシウムを電気絶縁性物質中に６３重量％含有していた。
【００６０】
［比較例１］
（塩基性の官能基を有する高分子化合物の合成）
窒素導入管、温度計、冷却管、撹拌装置を備えた２リットルの丸底４つ口フラスコにイソプロピルアルコール１１２０ｇ、スチレン４５６ｇ、メタクリル酸ジメチルアミノエチル２４ｇを仕込み、８０℃に加熱した。その後３０分ごとにＡＢＮ−Ｅ（日本ヒドラジン工業（株）製アゾ化合物）１ｇを合計５回加え、その後４時間に渡ってフラスコ内の温度を８０℃に保った後常温まで冷却して反応を終了した。
【００６１】
（電気絶縁塗料の調製）
実施例１と同様にして黒色の電気絶縁塗料を得た。
得られた高分子化合物のガラス転移温度は１０１℃であり、高分子化合物を構成するモノマー成分の５重量％は塩基性の官能基を有するモノマーであった。
【００６２】
［比較例２］
（塩基性の官能基を有する高分子化合物の合成）
窒素導入管、温度計、冷却管、撹拌装置を備えた２リットルの丸底４つ口フラスコにイソプロピルアルコール１１２０ｇ、スチレン２８８ｇ、メタクリル酸ｎ−ブチル１６８ｇ、メタクリル酸ジメチルアミノエチル２４ｇを仕込み、８０℃に加熱した。その後３０分ごとにＡＢＮ−Ｅ（日本ヒドラジン工業（株）製アゾ化合物）１ｇを合計５回加え、その後４時間に渡ってフラスコ内の温度を８０℃に保った後常温まで冷却して反応を終了した。
【００６３】
（電気絶縁塗料の調製）
実施例１と同様にして黒色の電気絶縁塗料を得た。
得られた高分子化合物のガラス転移温度は７１℃であり、高分子化合物を構成するモノマー成分の５重量％は塩基性の官能基を有するモノマーであった。
【００６４】
［塗膜評価方法］
（イ）塗装処理と塗装乾燥
銅電極およびポリエチレンテレフタレート樹脂製フィルムに、イソプロピルアルコールで２０℃におけるフォードカップＮｏ．４での粘度が１０秒になるように稀釈された実施例１〜７および比較例１〜２の電気絶縁塗料をエアースプレー塗装により均一に塗装した。
スプレー終了後、２日間常温放置した後に各種試験を行った。試験結果は表１である。
【００６５】
（ロ）塗膜試験項目と評価方法
密着性：塗膜を１ｍｍ×１ｍｍ×１００個の碁盤目にカットし、セロハンテープ剥離試験後の残存碁盤目数から評価した。
耐水性試験：２５℃の純水１ミリリットルを塗面にスポットし、５分後拭取り、塗膜を１ｍｍ×１ｍｍ×１００個の碁盤目にカットし、セロハンテープ剥離試験後の残存碁盤目数から評価した。　　酸溶解性：１０重量％の希硫酸水溶液１ミリリットルを塗面にスポットし、塗膜の溶解状態を相対的に評価した。
耐アルカリ性：１Ｎの水酸化カリウム水溶液１ミリリットルを塗面にスポットし、５分後に拭取り、塗膜を１ｍｍ×１ｍｍ×１００個の碁盤目にカットし、セロハンテープ剥離試験後の残存碁盤目数から評価した。
塗膜硬度：常温での塗膜硬度を評価した。
【００６６】
（ハ）試験評価判定基準
○：良好、
△：やや劣るが使用可能範囲、
×：不良
【００６７】
【表１】
2004095254.tif 000003
【００６８】
【発明の効果】
以上説明したように、本発明の酸性液漏れセンサは、第１のくし型電極と、第２のくし型電極と、これら第１のくし型電極と第２のくし型電極との間を電気的に絶縁状態にする電気絶縁性物質とを有し、前記電気絶縁性物質が、酸性液に反応して電気絶縁性が低下するものであるので、バッテリーなど、酸性液が充填されたデバイスからの液漏れを素早く、かつ確実に検知することができる。
【図面の簡単な説明】
【図１】本発明の酸性液漏れセンサの一例を示す上面図である。
【図２】本発明の酸性液漏れセンサのに用いられるくし型電極を説明するための図である。
【図３】本発明の酸性液漏れセンサの他の例を示す上面図である。
【図４】本発明の酸性液漏れセンサの他の例を示す上面図である。
【図５】本発明の酸性液漏れセンサの他の例を示す上面図である。
【図６】一般的な無停電電源装置の一例を示す概略構成図である。
【符号の説明】
２０　バッテリー液漏れセンサ（酸性液漏れセンサ）
２１　ベース部材
２２　第１のくし型電極
２３　第２のくし型電極
２４　被覆層（電気絶縁性物質）
３０　報知器（報知手段）
４０　バッテリー液漏れセンサ（酸性液漏れセンサ）
４１　ベース部材
４２　第１のくし型電極
４３　第２のくし型電極
４４　第３のくし型電極
５０　報知器（報知手段）
６０　バッテリー液漏れセンサ（酸性液漏れセンサ）
６１　ベース部材
６２　第１のくし型電極
６３　第２のくし型電極
７０　報知器（報知手段）
Ｔ１、Ｔ２、Ｔ３、Ｔ４　端子
８０　バッテリー液漏れセンサ（酸性液漏れセンサ）
８１　ベース部材
８２　第１のくし型電極
８３　第２のくし型電極
９０　報知器（報知手段）
【図１】
2004095254.tif 000004
【図２】
2004095254.tif 000005
【図３】
2004095254.tif 000006
【図４】
2004095254.tif 000007
【図５】
2004095254.tif 000008
【図６】
2004095254.tif 000009